(57)【要約】【課題】蒸着フィルムを使用して加飾することによって、色ブレが小さく、優れたサテンめっきの金属調の意匠感を示すことができる、加飾フィルム成形体、加飾フィルム成形体の製造方法、サテンめっき調製品、容器、筐体、車両用内外装部材を提供する。【解決手段】基材と、接着層と、蒸着層と、保護層とを有し、フリップフロップ値が３０以上である、加飾フィルム成形体。【選択図】図４
2020157691.tif 000002
【特許請求の範囲】
【請求項１】
基材と、接着層と、蒸着層と、保護層とを有し、
フリップフロップ値が３０以上である、加飾フィルム成形体。
【請求項２】
前記保護層は、表面に凹凸が形成されている、請求項１記載の加飾フィルム成形体。
【請求項３】
Ｌ*ａ*ｂ*表色系におけるＬ*110値が１３〜２７である、請求項１または２記載の加飾フィルム成形体。
【請求項４】
Ｌ*ａ*ｂ*表色系におけるＬ*45値が１７〜２５である、請求項１〜３のいずれか１項に記載の加飾フィルム成形体。
【請求項５】
前記保護層に形成された前記凹凸は、前記蒸着層側に突出した略椀状の凸部を含み、
前記凸部の最大径は、２．０〜２０μｍである、請求項２記載の加飾フィルム成形体。
【請求項６】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記保護層形成工程は、前記保護層の表面に凹凸を形成する凹凸形成工程を含み、
前記凹凸形成工程は、前記保護層を構成する少なくとも２種のポリマー成分を、前記離型層上に付与し、相分離させる相分離工程を含み、
フリップフロップ値が３０以上である、加飾フィルム成形体の製造方法。
【請求項７】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記保護層形成工程は、凹凸を形成する前の樹脂層に対し、表面に凹凸形状が形成された金型を接触させて、前記樹脂層に凹凸が形成された保護層を作製する工程を含み、
フリップフロップ値が３０以上である、加飾フィルム成形体の製造方法。
【請求項８】
請求項１〜５のいずれか１項に記載の加飾フィルム成形体を用いた、サテンめっき調製品。
【請求項９】
請求項１〜５のいずれか１項に記載の加飾フィルム成形体を用いた、容器。
【請求項１０】
請求項１〜５のいずれか１項に記載の加飾フィルム成形体を用いた、筐体。
【請求項１１】
請求項１〜５のいずれか１項に記載の加飾フィルム成形体を用いた、車両用内外装部材。
【発明の詳細な説明】
【技術分野】
【０００１】
本発明は、加飾フィルム成形体、加飾フィルム成形体の製造方法、サテンめっき調製品、容器、筐体、車両用内外装部材に関する。より詳細には、本発明は、蒸着フィルムを使用して加飾した加飾成形体であり、色ブレが小さく、優れたサテンめっきの金属調の意匠感を示すことができる、加飾フィルム成形体、そのような加飾フィルム成形体の製造方法、そのような加飾フィルム成形体を用いたサテンめっき調製品、容器、筐体、車両用内外装部材に関する。
【背景技術】
【０００２】
従来、自動車内外装部品等の分野において、高級感を演出するために、クロムめっきや、サテンめっき等の金属調意匠が採用されている。サテンめっきは、ニッケルめっきを施した上に、サテーナ研磨剤によるバフ研磨を施し、製品を艶消しの状態に仕上げたものである。サテンめっきは、落ち着いた質感があり、車の内装部品やエンブレムなどに多く使用されている。
【０００３】
しかしながら、従来のサテンめっきは、工程が複雑であると共に、色ブレが大きい。そのため、めっき以外の表面処理、金属外観仕上げ工法が提案されている。たとえば、めっき以外の工法において、サテンめっきの表面形状と同じ表面形状を再現することが試みられている。また、特許文献１には、特定のアミン化合物およびシロキサン化合物を含むめっき浴を用いてサテンニッケルめっきを行う方法が開示されている。ほかにも、フィルム加飾の技術分野では、マット調の樹脂層を用いることにより、サテンめっきの金属調意匠感を再現しようとする試みが行われている。
【先行技術文献】
【特許文献】
【０００４】
【特許文献１】特開２０１６−１６０４８８号公報
【発明の概要】
【発明が解決しようとする課題】
【０００５】
しかしながら、従来のめっき以外の表面処理を用いた場合や、従来の加飾性フィルムを用いてサテンめっき調の再現を試みた場合、未だ、サテンめっきと同様の金属調の意匠感を充分に表現できていない。
【０００６】
本発明は、このような従来の発明に鑑みてなされたものであり、蒸着フィルムを使用して加飾することによって、色ブレが小さく、優れたサテンめっきの金属調の意匠感を示すことができる、加飾フィルム成形体、加飾フィルム成形体の製造方法、サテンめっき調製品、容器、筐体、車両用内外装部材を提供することを目的とする。
【課題を解決するための手段】
【０００７】
本発明者らは、鋭意検討した結果、サテンめっき調の独特の鈍い金属光沢を示すためには、蒸着層を含むフィルムにおいて、所定の角度（４５度）から照射した入射光を、正反射光に対して１５°、４５°および１１０°の角度で受光する分光反射率に基づいて算出されるフリップフロップ値が所定の範囲に含まれるよう調整されていることにより、色ブレが小さく、かつ、サテンめっきの金属調の意匠感をより正確に再現できることを見出し、本発明を完成させた。すなわち、上記課題を解決する本発明の加飾フィルム成形体、加飾フィルム成形体の製造方法、サテンめっき調製品、容器、筐体、車両用内外装部材には、以下の構成が主に含まれる。
【０００８】
（１）基材と、接着層と、蒸着層と、保護層とを有し、フリップフロップ値が３０以上である、加飾フィルム成形体。
【０００９】
このような構成によれば、加飾フィルム成形体は、色ブレが小さく、優れたサテンめっきの金属調の意匠感を示すことができる。
【００１０】
（２）前記保護層は、表面に凹凸が形成されている、（１）記載の加飾フィルム成形体。
【００１１】
このような構成によれば、加飾フィルム成形体は、保護層表面に形成された凹凸によって、適度に光を散乱させることができる。これにより、加飾フィルム成形体は、白っぽい外観になりにくく、色ブレが小さく、かつ、サテンめっきの金属調の意匠感をより正確に再現できる。
【００１２】
（３）Ｌ*ａ*ｂ*表色系におけるＬ*110値が１３〜２７である、（１）または（２）記載の加飾フィルム成形体。
【００１３】
このような構成によれば、加飾フィルム成形体は、艶消し性が、よりサテンめっきの金属調に類似しており、サテンめっきの金属調の意匠感をより正確に再現できる。
【００１４】
（４）Ｌ*ａ*ｂ*表色系におけるＬ*45値が１７〜２５である、（１）〜（３）のいずれかに記載の加飾フィルム成形体。
【００１５】
このような構成によれば、加飾フィルム成形体は、艶消し性が、よりサテンめっきの金属調に類似しており、サテンめっきの金属調の意匠感をより正確に再現できる。
【００１６】
（５）前記保護層に形成された前記凹凸は、前記蒸着層側に突出した略椀状の凸部を含み、前記凸部の最大径は、２．０〜２０μｍである、（２）記載の加飾フィルム成形体。
【００１７】
このような構成によれば、加飾フィルム成形体は、色ブレがより小さく、かつ、サテンめっきの金属調の意匠感をより正確に再現できる。
【００１８】
（６）被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記保護層形成工程は、前記保護層の表面に凹凸を形成する凹凸形成工程を含み、前記凹凸形成工程は、前記保護層を構成する少なくとも２種のポリマー成分を、前記離型層上に付与し、相分離させる相分離工程を含み、フリップフロップ値が３０以上である、加飾フィルム成形体の製造方法。
【００１９】
このような構成によれば、蒸着フィルムを使用して加飾することによって、色ブレが小さく、優れたサテンめっきの金属調の意匠感を示すことができる、加飾フィルム成形体を製造することができる。
【００２０】
（７）被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記保護層形成工程は、凹凸を形成する前の樹脂層に対し、表面に凹凸形状が形成された金型を接触させて、前記樹脂層に凹凸が形成された保護層を作製する工程を含み、フリップフロップ値が３０以上である、加飾フィルム成形体の製造方法。
【００２１】
このような構成によれば、蒸着フィルムを使用して加飾することによって、色ブレが小さく、優れたサテンめっきの金属調の意匠感を示すことができる、加飾フィルム成形体を製造することができる。
【００２２】
（８）（１）〜（５）のいずれかに記載の加飾フィルム成形体を用いた、サテンめっき調製品。
【００２３】
このような構成によれば、色ブレが小さく、優れたサテンめっきの金属調の意匠感を示す種々の製品が得られる。
【００２４】
（９）（１）〜（５）のいずれかに記載の加飾フィルム成形体を用いた、容器。
【００２５】
このような構成によれば、たとえば化粧品の容器等の、グロス感や高級感のある外観が所望される容器において、色ブレが小さく、優れたサテンめっきの金属調の意匠感を示す種々の容器が得られる。
【００２６】
（１０）（１）〜（５）のいずれかに記載の加飾フィルム成形体を用いた、筐体。
【００２７】
このような構成によれば、たとえば携帯電話等の通信機器の筐体等の、グロス感や高級感のある外観が所望される筐体において、色ブレが小さく、優れたサテンめっきの金属調の意匠感を示す種々の筐体が得られる。
【００２８】
（１１）（１）〜（５）のいずれかに記載の加飾フィルム成形体を用いた、車両用内外装部材。
【００２９】
このような構成によれば、グロス感や高級感のある外観が所望される筐体において、色ブレが小さく、優れたサテンめっきの金属調の意匠感を示す種々の車両用内外装部材が得られる。
【発明の効果】
【００３０】
本発明によれば、蒸着フィルムを使用して加飾することによって、色ブレが小さく、優れたサテンめっきの金属調の意匠感を示すことができる、加飾フィルム成形体、加飾フィルム成形体の製造方法、サテンめっき調製品、容器、筐体、車両用内外装部材を提供することができる。
【図面の簡単な説明】
【００３１】
【図１】図１は、フリップフロップ値（ＦＦ値）を説明するための模式図である。
【図２】図２は、本発明の一実施形態（第１の実施形態）の加飾フィルム成形体の製造方法を説明するための模式的な断面図である。
【図３】図３は、本発明の一実施形態（第１の実施形態）の加飾フィルム成形体の製造方法を説明するための模式的な断面図である。
【図４】図４は、本発明の一本実施形態（第１の実施形態）の加飾フィルム成形体の模式的な断面図である。
【図５】図５は、本発明の一実施形態（第２の実施形態）の加飾フィルム成形体の製造方法を説明するための模式的な断面図である。
【図６】図６は、本発明の一実施形態（第２の実施形態）の加飾フィルム成形体の製造方法を説明するための模式的な断面図である。
【図７】図７は、本発明の一実施形態（第２の実施形態）の加飾フィルム成形体の製造方法を説明するための模式的な断面図である。
【発明を実施するための形態】
【００３２】
＜加飾フィルム成形体＞
本発明の一実施形態の加飾フィルム成形体は、基材と、接着層と、蒸着層と、保護層とを有する。加飾フィルム成形体は、フリップフロップ値（ＦＦ値）が３０以上である。すなわち、本実施形態の加飾フィルム成形体は、蒸着層を含む蒸着フィルムであり、ＦＦ値が上記範囲に調整されていることを特徴とする。これにより、加飾フィルム成形体は、色ブレが小さく、かつ、サテンめっきの金属調の意匠感を正確に再現している。
【００３３】
（基材）
基材（転写基材）は特に限定されない。基材は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【００３４】
基材の厚みは特に限定されない。一例を挙げると、基材の厚みは、４〜２００μｍ程度である。基材の厚みが上記範囲内であることにより、基材は、カールやシワが入りにくくなり、転写性も優れ、コストも安価に抑えられる。
【００３５】
（接着層）
接着層は特に限定されない。一例を挙げると、接着層は、アクリル樹脂系、ウレタン樹脂系、ウレタン変性ポリエステル樹脂系、ポリエステル樹脂系、エポキシ樹脂系、エチレン−酢酸ビニル共重合樹脂（ＥＶＡ）系、ビニル樹脂系（塩ビ、酢ビ、塩ビ−酢ビ共重合樹脂）、スチレン−エチレン−ブチレン共重合体樹脂系、ポリビニルアルコール樹脂系、ポリアクリルアミド樹脂系、ポリアクリルアミド樹脂系、イソブチレンゴム、イソプレンゴム、天然ゴム、ＳＢＲ、ＮＢＲ、シリコーンゴム等の樹脂からなる。これらの樹脂は、適宜、溶剤に溶解されて使用されてもよく、無溶剤で使用されてもよい。
【００３６】
接着層の厚みは特に限定されない。一例を挙げると、接着層の厚みは、０．５〜５μｍ程度である。
【００３７】
（蒸着層）
蒸着層は特に限定されない。一例を挙げると、蒸着層は、非金属、金属、金属酸化物および金属窒化物からなる群から選択される少なくとも１種（金属等ともいう）である。非金属、金属等は特に限定されない。一例を挙げると、非金属は、アモルファスカーボン（ＤＬＣ）およびその複合体、金属等は、珪素、チタン、スズ、亜鉛、アルミニウム、インジウムおよびマグネシウムからなる群から選択される少なくとも１つの金属、その酸化物、その窒化物である。これらの中でも、金属等は、インジウム、スズ、アルミニウム、酸化アルミニウム、酸化珪素、窒化ケイ素、酸窒化ケイ素、アルミニウム亜鉛酸化物（ＡＺＯ）、亜鉛スズ酸化物（ＺＴＯ）等であることが好ましく、インジウム、スズ、アルミニウムまたは酸化アルミニウムであることがより好ましい。蒸着層がインジウム、スズ、アルミニウムまたは酸化アルミニウムからなることにより、得られる加飾フィルム成形体は、サテンめっきの金属調の意匠感を示しやすい。
【００３８】
蒸着層の厚みは特に限定されない。一例を挙げると、蒸着層の厚みは、７ｎｍ以上であることが好ましく、２０ｎｍ以上であることがより好ましい。また、蒸着層の厚みは、１００ｎｍ以下であることが好ましく、８０ｎｍ以下であることがより好ましい。蒸着層の厚みが上記範囲内であることにより、蒸着層は、適度な可撓性を有し、後述する凹凸形成工程によって保護層の表面に凹凸が形成された場合に、このような保護層を覆うよう形成されると、保護層の凹凸に追従する形状に変形しやすい。
【００３９】
（保護層）
保護層は特に限定されない。一例を挙げると、保護層は、ポリ（メタ）アクリル酸エステル、ポリカーボネート、ポリエチレンテレフタレート、ポリエチレン−２，６−ナフタレート、ポリフッ化ビニル（ＰＶＦ）、ポリフッ化ビニリデン（ＰＶＤＦ）、ポリテトラフルオロエチレン（ＰＴＦＥ）、ポリクロロトリフルオロエチレン（ＰＣＴＦＥ）、エチレン−テトラフルオロエチレン共重合体（ＥＴＦＥ）、エチレン−クロロトリフルオロエチレン共重合体（ＥＣＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）等である。また、保護層を構成する樹脂は、後述する凹凸を形成する方法によってＦＦ値が調整される場合には、凹凸を形成する方法の種類によって、最適な材料が選択され得る。たとえば、相分離をおこなうことにより凹凸を形成する場合には、保護層を構成する樹脂は、互いに相分離を起こす少なくとも２種のポリマーを含むよう選択され得る。また、樹脂に金型を押し当てて光硬化することによって保護層の表面に凹凸を形成する場合には、保護層を構成する樹脂は、光硬化型樹脂を含むよう選択され得る。さらに、樹脂に金型を押し当てて熱硬化することによって保護層の表面に凹凸を形成する場合には、保護層を構成する樹脂は、熱硬化型樹脂を含むよう選択され得る。
【００４０】
保護層の厚みは特に限定されない。一例を挙げると、保護層の厚みは、１．０μｍ以上２０μｍ以下であることが好ましい。保護層の厚みが上記範囲内であることにより、加飾フィルム成形体は、耐擦傷性、耐摩耗性が優れる。なお、保護層の表面に凹凸が形成される場合には、保護層の厚みは、凹凸を含む最も厚みの大きくなる位置が上記範囲に含まれることが好ましい。
【００４１】
保護層は、表面に凹凸が形成されていることが好ましい。このような凹凸が形成されていることにより、加飾フィルム成形体は、保護層表面に形成された凹凸によって、適度に光を散乱させることができる。これにより、加飾フィルム成形体は、白っぽい外観になりにくく、色ブレが小さく、かつ、サテンめっきの金属調の意匠感をより正確に再現できる。また、加飾フィルム成形体は、保護層の表面に凹凸が形成されていることにより、ＦＦ値を３０以上に調整しやすい。
【００４２】
保護層の表面に凹凸を形成する方法および凹凸の寸法は特に限定されない。凹凸の形成方法および寸法は、後述される。
【００４３】
加飾フィルム成形体全体の説明に戻り、ＦＦ値は、３０以上であればよく、３５以上であることが好ましい。ＦＦ値の上限は特に限定されない。ＦＦ値が３０未満である場合、加飾フィルム成形体は、入射した光が散乱し過ぎて白っぽい外観になったり、サテンめっき調の意匠感を表現しにくい。なお、本実施形態において、ＦＦ値は、視覚の方向により相違する明度の比を表わすパラメータである。ＦＦ値は、たとえば、エックスライト社製の多角度分光測色計（ＭＡ−６８）を使用して測定することができる。図１は、本実施形態のＦＦ値を説明するための模式図である。図１に示されるように、保護層４に対して４５°の角度から照射された光（入射光Ｌａ）は、保護層４によって正反射される（正反射光Ｌｂ）。ここで、反射光は、正反射されるだけでなく、正反射光Ｌｂに対して所定の角度（１５°、４５°および１１０°）となる方向にも反射され得る。
【００４４】
ＦＦ値は、多角度分光光度計を用いて、加飾フィルム成形体１に４５度の角度から照射した入射光Ｌａを、正反射光Ｌｂに対して１５、４５、１１０度の角度（受光角）となるよう反射した反射光（それぞれ分光Ｌ15、分光Ｌ45および分光Ｌ110）で受光した分光反射率を測定し、以下の算出式に基づいて算出することができる。すなわち、受光角１５度の分光反射率に基づいて計算したＬ*値（これを「Ｌ*15」とする）と、受光角４５度の分光反射率に基づいて計算したＬ*値（これを「Ｌ*45」とする）と、受光角１１０度の分光反射率に基づいて計算したＬ*値（これを「Ｌ*110」とする）とに基づいて、ＦＦ値は、下記計算式（１）により、算出することができる。なお、Ｌ*値は、ＪＩＳ  Ｚ  ８７２９に規定されるＬ*ａ*ｂ*表色系におけるＬ*値である。
ＦＦ値＝［２．６９×（Ｌ*15−Ｌ*110）1.11］／（Ｌ*45）0.85    （１）
【００４５】
本実施形態の加飾フィルム成形体は、Ｌ*ａ*ｂ*表色系におけるＬ*110値が１３以上であることが好ましく、１６以上であることがより好ましい。また、加飾フィルム成形体は、Ｌ*ａ*ｂ*表色系におけるＬ*110値が２７以下であることが好ましく、２０以下であることがより好ましい。Ｌ*110値が上記範囲内であることにより、加飾フィルム成形体は、より質感の高い金属調意匠を発現できる。その結果、加飾フィルム成形体は、艶消し性が、よりサテンめっきの金属調に類似しており、サテンめっきの金属調の意匠感をより正確に再現できる。
【００４６】
本実施形態の加飾フィルム成形体は、Ｌ*ａ*ｂ*表色系におけるＬ*45値が１７以上であることが好ましく、２０以上であることがより好ましい。また、加飾フィルム成形体は、Ｌ*ａ*ｂ*表色系におけるＬ*45値が２５以下であることが好ましく、２３以下であることがより好ましい。Ｌ*45値が上記範囲内であることにより、加飾フィルム成形体は、より質感の高い金属調の意匠を発現できる。その結果、加飾フィルム成形体は、艶消し性が、よりサテンめっきの金属調に類似しており、サテンめっきの金属調の意匠感をより正確に再現できる。
【００４７】
本実施形態において、ＦＦ値を上記範囲に調整する方法は特に限定されない。一例を挙げると、本実施形態の加飾フィルム成形体は、各層のいずれかの表面形状を加工したり、フィラーを添加したりすることにより、ＦＦ値を上記範囲に調整し得る。より具体的には、加飾フィルム成形体は、（１）保護層にスピノーダル分解による相分離を起こさせることにより、保護層の表面に凹凸を形成する方法、（２）各層に凹凸の金型等を押し当てて表面に凹凸を形成する方法、（３）フィラーを添加することにより、いずれかの層の表面に凹凸を形成する方法、（４）各層の形成時に使用する溶剤（樹脂を含む溶剤）を揮発させることにより、層の表面性状を粗くする方法、（５）いずれかの層に、空気を内包させる方法、（６）いずれかの層にレーザーエッチング処理を施す方法等により、ＦＦ値を上記範囲に調整し得る。以下、一例として、（１）保護層に層分離を起こさせることにより、保護層の表面に凹凸を形成する方法、（２）各層に凹凸の金型等を押し当てて表面に凹凸を形成する方法について例示する。
【００４８】
＜第１の実施形態＞
本発明の一実施形態（第１の実施形態）の加飾フィルム成形体について、図１〜図３を参照して説明する。なお、説明の明瞭化のため、加飾フィルム成形体の製造方法を説明し、その後、得られる加飾フィルム成形体について説明する。図１は、本実施形態の加飾フィルム成形体１の製造方法を説明するための模式的な断面図である。図２は、本実施形態の加飾フィルム成形体１の製造方法を説明するための模式的な断面図である。図３は、本実施形態の加飾フィルム成形体１の模式的な断面図である。
【００４９】
本実施形態の加飾フィルム成形体１の製造方法は、被剥離基材２上に、離型層３を形成する離型層形成工程と、離型層３上に、保護層４を形成する保護層形成工程と、保護層４上に、蒸着層５を形成する蒸着層形成工程と、蒸着層５上に、接着層６を形成する接着層形成工程と、接着層６上に、転写基材７を形成する転写基材形成工程と、被剥離基材２および離型層３を剥離する剥離工程とを含む。保護層形成工程は、保護層４の表面に凹凸８を形成する凹凸形成工程を含む。凹凸形成工程は、保護層４を構成する少なくとも２種のポリマー成分を、離型層３上に付与し、相分離させる相分離工程を含む。本実施形態の加飾フィルム成形体１の製造方法は、これらの工程を実施することにより、ＦＦ値が３０以上である、加飾フィルム成形体１を製造する。以下、それぞれの工程について説明する。
【００５０】
（離型層形成工程）
離型層形成工程は、被剥離基材２上に、離型層３を形成する工程である。
【００５１】
被剥離基材２は特に限定されない。一例を挙げると、被剥離基材２は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【００５２】
被剥離基材２の厚みは特に限定されない。一例を挙げると、被剥離基材２の厚みは、４μｍ〜２００μｍ程度である。被剥離基材２の厚みが上記範囲内であることにより、基材は、カールやシワが入りにくくなり、転写性も優れ、コストも安価に抑えられる。
【００５３】
離型層３は特に限定されない。一例を挙げると、離型層３は、シリコーン樹脂系、フッ素樹脂系、セルロース誘導体樹脂系、尿素樹脂系、ポリオレフィン樹脂系、メラミン樹脂系等の離型剤からなる。
【００５４】
離型層３を形成する方法は特に限定されない。一例を挙げると、離型層３は、ロールコーター等を用いて離型剤を被剥離基材２上に塗布することにより形成し得る。
【００５５】
離型層３の厚みは特に限定されない。一例を挙げると、離型層３の厚みは、０．０１〜５μｍ程度である。
【００５６】
離型層３内にフィラーを混ぜて、離型層３の保護層４側の表面に凹凸を形成してもよい。
【００５７】
（保護層形成工程）
保護層形成工程は、離型層３上に、保護層４を形成する工程であり、保護層４の表面に凹凸を形成する凹凸形成工程を含む。保護層４を構成する原材料および寸法等は上記と同様である。
【００５８】
凹凸形成工程は、保護層４を構成する少なくとも２種のポリマー成分（硬化性樹脂成分）を、離型層３上に付与し、相分離（スピノーダル分解による相分離）させる相分離工程を含む。２種の硬化性樹脂成分は特に限定されない。一例を挙げると、２種の硬化性樹脂成分は、保護層４を形成するために離型層３上に塗布された後、乾燥中に相分離を起こし得る２種の硬化性樹脂成分であればよい。
【００５９】
硬化性樹脂は、熱硬化性樹脂、光硬化性樹脂のいずれであってもよい。生産性などの点から、硬化性樹脂は、（メタ）アクリル系光硬化性樹脂が汎用される。（メタ）アクリル系光硬化性樹脂は、例えば、多官能性（メタ）アクリレート［例えば、ペンタエリスリトールテトラ（メタ）アクリレート、ジペンタエリスリトールペンタ（メタ）アクリレート、ジペンタエリスリトールヘキサ（メタ）アクリレートなどの２〜８程度の重合性基を有する（メタ）アクリレートなど］、エポキシ（メタ）アクリレート、ポリエステル（メタ）アクリレート、ウレタン（メタ）アクリレート、シリコーン（メタ）アクリレート、重合性基を有する（メタ）アクリル系樹脂などが挙げられる。
【００６０】
また相分離可能な樹脂成分の組み合わせは、光硬化性樹脂同士の組み合わせ、光硬化性樹脂成分とポリマー成分（熱可塑性樹脂）との組み合わせ、ポリマー成分同士の組み合わせのいずれであってもよく、例えば、（メタ）アクリル系重合体（例えば、ポリメタクリル酸メチル、重合性基を有する（メタ）アクリル系重合体など）と、セルロースエステル類（セルロースアセテートプロピオネートなどのセルロースアセテートＣ３−４アシレートなど）又はポリエステル（ウレタン変性ポリエステルなど）との組み合わせであってもよい。
【００６１】
２種の硬化性樹脂の混合比率は特に限定されない。一例を挙げると、２種の硬化性樹脂の混合比率は、それぞれ、１０：９０〜９０：１０であることが好ましく、２５：７５〜７５：２５であることがより好ましい。また、３種以上の硬化性樹脂を混合する場合であっても、相分離した２つの相の体積比率が１０：９０〜９０：１０であることが好ましく、２５：７５〜７５：２５であることがより好ましい。
【００６２】
これら２種の硬化性樹脂を含む保護層４を形成する方法は特に限定されない。一例を挙げると、保護層４は、熱可塑性樹脂からなるラテックス・エマルジョンを５０質量％以上と、相分離する少なくとも２種の硬化性樹脂（バインダー、増粘剤、分散剤、その他の添加剤）の組み合わせを５０質量％未満含む樹脂溶液を準備し、２種の硬化性樹脂を溶解または微分散させ、適宜、他の添加剤を加えて塗布液を調製し、離型層３上に塗布することが好ましい。塗布された塗布液は、熱乾燥または風乾され、スピノーダル分解による相分離を起こし、表面に凹凸を形成する。
【００６３】
塗布液の塗布量は特に限定されない。一例を挙げると、塗布量は、０．１〜１０ｇ／ｍ2であることが好ましく、０．２〜５ｇ／ｍ2であることがより好ましい。なお、相分離による凹凸は、たとえば、光学干渉顕微鏡や走査型電子顕微鏡によって観察し得る。
【００６４】
保護層４の厚みは特に限定されない。一例を挙げると、保護層４の厚みは、２．０〜８．０μｍ程度である。なお、保護層４の厚みは、凹凸（特に凸部）が露出している場合は、凸部の高さを含む厚みである。
【００６５】
図２に示されるように、保護層４は、離型層３と接する側と反対の表面に、相分離によって形成された凹凸（略椀状の凸部）が形成されている。
【００６６】
凸部の最大径Ｌ１は、２．０μｍ以上２０μｍ以下であることが好ましい。凸部の高さＬ２は、０．５μｍ以上５．０μｍ以下であることが好ましい。凸部の最大径および高さが上記範囲内であることにより、得られる加飾フィルム成形体１は、艶消しの程度が適切に調整されやすく、ＦＦ値が上記範囲になるよう調整されやすい。その結果、加飾フィルム成形体１は、保護層４表面に形成された凹凸によって、適度に光を散乱させることができる。その結果、加飾フィルム成形体１は、白っぽい外観になりにくく、色ブレが小さく、かつ、サテンめっきの金属調の意匠感をより正確に再現できる。
【００６７】
凸部の最大径Ｌ１は、加飾フィルム成形体の面を垂直方向から電子顕微鏡または光学顕微鏡を用いて観察し、凸部をランダムに２０個サンプリングし、凸部の輪郭の最大径を測定し、２０個の平均値から算出し得る。
【００６８】
また、凸部のアスペクト比（最大径／高さ）は、１．０以上２０以下であることが好ましい。凸部の寸法が上記範囲内であることにより、得られる加飾フィルム成形体１は、特に白っぽい外観になりにくく、色ブレが小さく、かつ、サテンめっきの金属調の意匠感をより正確に再現できる。
【００６９】
本実施形態の加飾フィルム成形体１の保護層４は、凹凸８が形成されていることにより、適度に入射光を散乱させることができる。一方、保護層４は、必要に応じて、フィラーを含んでもよい。フィラーを含むことにより、保護層４の表面における凹凸８による散乱だけでなく、保護層４内部のフィラーによっても入射光が散乱される。これにより、加飾フィルム成形体１は、所望により、散乱する光の程度を調整することができる。なお、加飾フィルム成形体１は、保護層４の凹凸８によって充分に光の散乱を調整し得る場合には、フィラーが添加されなくてもよい。
【００７０】
離型層３にフィラーを添加した場合には、保護層４の蒸着層５と反対側の表面に凹凸が形成される。これにより、艶消しがより向上する。
【００７１】
（蒸着層形成工程）
蒸着層形成工程は、保護層４上に、蒸着層５を形成する工程である。蒸着層５を構成する原材料および寸法等は上記と同様である。
【００７２】
蒸着層形成工程において、保護層４上に蒸着層５を形成する方法は特に限定されない。一例を挙げると、蒸着方法は、従来公知の真空蒸着法、スパッタリング法、イオンプレーティング法等の物理蒸着法、または、化学蒸着法等を適宜採用し得る。これらの中でも、本実施形態の加飾フィルム成形体１の製造方法は、生産性が高いという理由により、真空蒸着法により蒸着層５を設けることが好ましい。蒸着条件は、蒸着層５の材料や、所望する蒸着層５の厚みに基づいて、従来公知の条件が適宜採用され得る。なお、金属を蒸着する場合において、金属材料は、不純物が少なく、純度が９９重量％以上であることが好ましく、９９．５重量％以上であることがより好ましい。また、金属材料は、粒状、ロッド状、タブレット状、ワイヤー状あるいは使用するルツボ形状に加工したものであることが好ましい。金属材料を蒸発させるための加熱方法は、ルツボ中に金属材料を入れて抵抗加熱あるいは高周波加熱を行う方式や、電子ビーム加熱を行う方法、窒化硼素などのセラミック製のボードに金属材料を入れ直接抵抗加熱を行う方法など、周知の方法を用いることができる。真空蒸着に用いるルツボは、カーボン製であることが望ましく、アルミナやマグネシア、チタニア、ベリリア性のルツボであってもよい。
【００７３】
蒸着層形成工程において、蒸着層５は、凹凸の形成された保護層４上に形成される。そのため、蒸着層５には、保護層４の凹凸の形状に沿った凹凸が形成される。
【００７４】
（接着層形成工程）
接着層形成工程は、蒸着層５上に、接着層６を形成する工程である。接着層６を構成する原材料および寸法等は上記と同様である。
【００７５】
接着層６が形成されていることにより、保護層４の凹凸および蒸着層５の凹凸は、接着層６によって埋設された状態となる。そのため、得られる接着層６の表面は、概ね、平坦である。
【００７６】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００７７】
（転写基材形成工程）
転写基材形成工程は、図２に示されるように、接着層６上に、転写基材７を形成する工程である。転写基材７を構成する原材料および寸法等は上記と同様である。
【００７８】
（剥離工程）
剥離工程は、被剥離基材２および離型層３を剥離する工程である。図３に示されるように、剥離工程によれば、被剥離基材２と、離型層３とが剥離される。その結果、保護層４の表面が露出される。
【００７９】
以上の工程を経て、本実施形態の加飾フィルム成形体１が作製される。加飾フィルム成形体１は、保護層４の表面に、凹凸（凹凸８）が形成されている。これにより、加飾フィルム成形体１は、適度に光を散乱させることができる。これにより、加飾フィルム成形体１は、白っぽい外観になりにくく、色ブレが小さく、かつ、サテンめっきの金属調の意匠感をより正確に再現できる。
【００８０】
以上、上記実施形態（第１の実施形態）において作製された加飾フィルム成形体は、いずれも、白っぽい外観になりにくく、色ブレが小さく、優れたサテンめっきの金属調の意匠感を示す。そのため、このような加飾フィルム成形体は、サテンめっきの金属調を付した種々の製品（サテンめっき調製品）に用いることができる。これにより、得られるサテンめっき調製品は、いずれも色ブレが小さく、優れたサテンめっきの金属調の意匠感を示す。
【００８１】
特に、本実施形態の加飾フィルム成形体は、種々の容器に適用されることにより、たとえば化粧品の容器、飲料の容器等の、グロス感や高級感のある外観が所望される容器において、色ブレが小さく、優れたサテンめっきの金属調の意匠感を示す種々の容器が得られる。
【００８２】
また、本実施形態の加飾フィルム成形体は、種々の筐体に適用されることにより、たとえば携帯電話等の通信機器、家電製品の筐体等の、グロス感や高級感のある外観が所望される筐体において、色ブレが小さく、優れたサテンめっきの金属調の意匠感を示す種々の筐体が得られる。
【００８３】
さらに、本実施形態の加飾フィルム成形体は、種々の車両用内外装部材に適用されることにより、グロス感や高級感のある外観が所望される種々の車両用内外装部材において、色ブレが小さく、優れたサテンめっきの金属調の意匠感を示す種々の車両用内外装部材が得られる。
【００８４】
他にも、本実施形態の加飾フィルム成形体は、たとえば顧客や物品等の識別情報等を記憶させた会員証、商品タグ、診察券、学生証、キャッシュカード、クレジットカード、乗車券、マイレージカード、ポイントカード、磁気カード等のセキュリティや非模倣性が要求される物品の一部分または全体に好適に使用される。
【００８５】
＜第２の実施形態＞
本発明の一実施形態（第２の実施形態）の加飾フィルム成形体について、図５〜図７を参照して説明する。なお、説明の明瞭化のため、加飾フィルム成形体の製造方法を説明し、その後、得られる加飾フィルム成形体について説明する。図５は、本実施形態の加飾フィルム成形体の製造方法を説明するための模式的な断面図である。図６は、本実施形態の加飾フィルム成形体の製造方法を説明するための模式的な断面図である。図７は、本実施形態の加飾フィルム成形体の保護層４ａの模式的な断面図である。なお、本実施形態の加飾フィルム成形体および加飾フィルム成形体の製造方法は、保護層４ａの作製方法（保護層形成工程）が異なる以外は、上記した第１の実施形態の加飾フィルム成形体１（図４参照）および加飾フィルム成形体１の製造方法と同様である。そのため、重複する説明は適宜省略され、重複する部材は同様の参照符号が付される。
【００８６】
（離型層形成工程）
離型層形成工程は、第１の実施形態に関連して上記した離型層形成工程と同様である。
【００８７】
（保護層形成工程）
保護層形成工程は、離型層３上に、保護層４ａを形成する工程である。
【００８８】
保護層４ａは特に限定されない。保護層４ａを構成する原材料は、光硬化性樹脂または熱硬化性樹脂を含むことが好ましい。
【００８９】
熱硬化性樹脂は特に限定されない。熱硬化性樹脂は、加熱により硬化可能な官能基を有する化合物であればよく、エポキシ基、オキセタニル基等の環状エーテルを有する硬化性化合物等である。
【００９０】
環状エーテルを有する熱硬化性樹脂は、エポキシ樹脂、脂環式エポキシ樹脂、オキセタン樹脂、フラン樹脂等である。これらの中でも、熱硬化性樹脂は、反応速度や汎用性の観点からエポキシ樹脂、脂環式エポキシ樹脂、オキセタン樹脂であることが好ましい。エポキシ樹脂は特に限定されない。一例を挙げると、エポキシ樹脂は、フェノールノボラック型、クレゾールノボラック型、ビフェニルノボラック型、トリスフェノールノボラック型、ジシクロペンタジエンノボラック型等のノボラック型；ビスフェノールＡ型、ビスフェノールＦ型、２、２’−ジアリルビスフェノールＡ型、水添ビスフェノール型、ポリオキシプロピレンビスフェノールＡ型等のビスフェノール型等である。
【００９１】
熱硬化性樹脂は、必要に応じて、熱硬化剤が併用されてもよい。熱硬化剤は特に限定されない。熱硬化剤は、加熱により熱硬化性樹脂中の不飽和二重結合やエポキシ基等を反応させ、架橋させるためのものであればよく、酸無水物、アミン類、フェノール類、イミダゾール類、ジヒドラジン類、ルイス酸、ブレンステッド酸塩類、ポリメルカプトン類、イソシアネート類、ブロックイソシアネート類等であることが好ましい。
【００９２】
光硬化性樹脂は特に限定されない。光硬化性樹脂は、光照射により硬化可能な官能基を有する化合物であればよく、ビニル基、ビニルエーテル基、アリル基、マレイミド基、（メタ）アクリル基等の不飽和二重結合を有する硬化性化合物を有する樹脂である。
【００９３】
（メタ）アクリル基を有する樹脂は、２−ヒドロキシエチル（メタ）アクリレート、２−ヒドロキシプロピル（メタ）アクリレート、１、４−ブタンジオールモノ（メタ）アクリレート、カルビトール（メタ）アクリレート、アクリロイルモルホリン、水酸基含有（メタ）アクリレートと多カルボン酸化合物の酸無水物の反応物であるハーフエステル、ポリエチレングリコールジ（メタ）アクリレート、トリプロピレングリコールジ（メタ）アクリレート、トリメチロールプロパントリ（メタ）アクリレート、トリメチロールプロパンポリエトキシトリ（メタ）アクリレート、グリセリンポリプロポキシトリ（メタ）アクリレート、ヒドロキシピバリン酸ネオペンチルグリコールのε−カプロラクトン付加物のジ（メタ）アクリレート、ペンタエリスリトールテトラ（メタ）アクリレート、ジペンタエリスリトールとε−カプロラクトンの反応物のポリ（メタ）アクリレート、ジペンタエリスリトールポリ（メタ）アクリレート、モノまたはポリグリシジル化合物と（メタ）アクリル酸の反応物であるエポキシ（メタ）アクリレート等である。
【００９４】
光硬化性樹脂は、必要に応じて、光反応開始剤が併用されてもよい。光反応開始剤は特に限定されない。光反応開始剤は、光照射により、光硬化性樹脂中の不飽和二重結合やエポキシ基等を重合反応させるためのものであればよく、カチオン重合型光開始剤やラジカル重合型光開始剤等であることが好ましい。
【００９５】
以下、一例として、保護層４ａを形成する原材料が光硬化性樹脂を含む場合について例示する。
【００９６】
保護層形成工程は、図５に示されるように、光硬化性樹脂を含む樹脂層４ｂを、離型層３上に形成する。なお、樹脂層４ｂは、凹凸８ａが形成された後に硬化されることにより、保護層４ａとなる層である。
【００９７】
樹脂層４ｂを離型層３上に形成する方法は特に限定されない。一例を挙げると、樹脂層４ｂは、ロールコーター等を用いて樹脂層４ｂを形成する樹脂材料を離型層３上に塗布することにより形成し得る。この時点において、樹脂層４ｂは完全には硬化されていない。
【００９８】
図６に示されるように、得られた樹脂層４ｂに対し、所望する凹凸が表面に形成された金型Ｍを、接触させる。これにより、樹脂層４ｂに凹凸が埋設され、樹脂層４ｂの表面は、金型Ｍの凹凸と相補的な形状に加工される。次いで、この状態で、光照射（たとえば紫外線照射）が行われ、樹脂層４ｂが硬化される。
【００９９】
光照射の条件は特に限定されない。光照射の条件は、樹脂層４ｂが適切に硬化する条件が採用され得る。一例を挙げると、光照射は、積算光量が１００〜１０００ｍＪ／ｃｍ2となる範囲で実施され得る。
【０１００】
図７に示されるように、金型Ｍが引き抜かれると、表面に凹凸８ａの形成された樹脂層４ｂ（保護層４ａ）が作製される。保護層４ａに形成された凹凸８ａの寸法等は上記と同様である。
【０１０１】
得られた保護層４ａには、第１の実施形態に関連して上記したように、蒸着層、接着層および転写基材が形成される（それぞれ蒸着層形成工程、接着層形成工程、転写基材形成工程。いずれも図示せず）。その後、被剥離性基材および離型層が剥離され、ＦＦ値が３０以上である加飾フィルム成形体が製造される。
【０１０２】
以上の工程を経て、作製された加飾フィルム成形体は、保護層４ａの表面に、凹凸（凹凸８ａ）が形成されている。これにより、加飾フィルム成形体は、適度に光を散乱させることができる。これにより、加飾フィルム成形体は、白っぽい外観になりにくく、色ブレが小さく、かつ、サテンめっきの金属調の意匠感をより正確に再現できる。
【０１０３】
また、本実施形態では、金型Ｍを用いて保護層４ａの表面に凹凸８ａを形成する。そのため、得られる凹凸８ａは、相分離によって形成される凹凸８（図２参照）と比較して、寸法の精度が高い。
【０１０４】
以上、上記実施形態（第２の実施形態）において作製された加飾フィルム成形体は、いずれも、白っぽい外観になりにくく、色ブレが小さく、優れたサテンめっきの金属調の意匠感を示す。そのため、このような加飾フィルム成形体は、サテンめっきの金属調を付した種々の製品（サテンめっき調製品）に用いることができる。これにより、得られるサテンめっき調製品は、いずれも色ブレが小さく、優れたサテンめっきの金属調の意匠感を示す。
【０１０５】
また、上記実施形態では、いずれも保護層の表面に形成される凹凸が、凸部である場合について例示した。これに代えて、保護層の表面に凹部が形成されてもよい。
【０１０６】
また、上記実施形態（第２の実施形態）では、保護層を形成するための原材料が光硬化性樹脂を含む場合について例示した。これに代えて、保護層を形成するための原材料は、熱硬化性樹脂を含んでもよい。この場合、保護層形成工程は、金型を樹脂層に接触させた後、光照射に代えて、熱が加えられる。加熱条件は特に限定されない。一例を挙げると、加熱条件は、５０〜２００℃で１〜３０分程度である。
【０１０７】
さらに、上記実施形態では、蒸着層形成工程として、保護層上に、蒸着層を形成する工程を例示した。これに代えて、蒸着層形成工程は、保護層上に蒸着アンカー層を形成し、次いで、蒸着アンカー層に蒸着層を形成する工程であってもよい。
【０１０８】
蒸着アンカー層は、保護層と蒸着層との密着性を向上させるために好適に設けられる。蒸着アンカー層は特に限定されない。一例を挙げると、蒸着アンカー層は、保護層との密着性がよく、かつ、蒸着層を構成する金属の受理性がよい原料であればよく、アクリル系樹脂、ニトロセルロース系樹脂、ポリウレタン系樹脂、ポリエステル系樹脂、スチレン−マレイン系酸樹脂、塩素化ＰＰ系樹脂等である。
【０１０９】
蒸着アンカー層を形成する方法は特に限定されない。一例を挙げると、蒸着アンカー層は、ロールコーター等を用いて、適宜溶剤に溶解した蒸着アンカー層を構成する樹脂溶液を、保護層上に塗布することにより形成し得る。
【０１１０】
蒸着アンカー層の厚みは特に限定されない。一例を挙げると、蒸着アンカー層の厚みは、０．１μｍ〜３μｍが好ましい。
【実施例】
【０１１１】
以下、実施例により本発明をより具体的に説明する。本発明は、これら実施例に何ら限定されない。なお、特に制限のない限り、「％」は「質量％」を意味し、「部」は「質量部」を意味する。
【０１１２】
＜実施例１＞
被剥離基材として、ポリエチレンテレフタレート（ＰＥＴ）フィルム（厚み：２５μｍ）を用いた。アクリルメラミン樹脂溶液（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。離型層上に、ＵＶ硬化性オリゴマー（ＨＣＬ００１−Ａ  三菱ケミカル（株）製  添加量：７．５部、ＨＣＬ００１−Ｂ  三菱ケミカル（株）製  添加量  １２．３部）をバーコーターにて塗工し、相分離させ、紫外線硬化装置（アイグラフィックス（株）製、ＥＣＳ−４０１１ＧＸ、高圧水銀ランプ）を用いて、積算光量５００ｍＪ／ｃｍ2にて硬化させることにより、凹凸保護層（膜厚２．５μｍ）を形成した（保護層形成工程）（凹凸の詳細：平均長径５μｍ、高さ1．０〜1．５μｍの凸形状）。保護層上に抵抗加熱式蒸着機を用い、インジウムの真空蒸着を行った。厚み５０ｎｍのインジウム膜（蒸着層）を形成した（蒸着層形成工程）。蒸着層上に、アクリル樹脂（添加量：３８部）およびウレタン樹脂溶液（添加量：５７部）を、バーコーターにて塗工し、接着層（厚み：１．０μｍ）を作製した（接着層形成工程）。接着層上に、黒ＡＢＳ板（転写基材）を、アップダウン転写機（ナビタス（株）製、ＭＰ−６）を用いて、押し付け荷重１ｋＮ、刻印温度１８０℃、転写時間１．０ｓという条件で押し当てた（転写基材形成工程）。そして、加飾フィルム成形体を得た。
【０１１３】
＜実施例２＞
保護層形成工程において、保護層の厚みを３．５μｍに変更した以外は、実施例１と同様の方法により、加飾フィルム成形体を作製した。
【０１１４】
＜実施例３＞
保護層形成工程において、保護層の厚みを５．５μｍに変更した以外は、実施例１と同様の方法により、加飾フィルム成形体を作製した。
【０１１５】
＜比較例１＞
保護層形成工程において、保護層にフィラーが含有しているＵＶ硬化型樹脂（ＦＡ−３１４４Ｍ−７日本化工塗料（株）製  添加量１０部、ＦＡ−３１４４Ｍ−８  日本化工塗料（株）製  添加量１０部）をバーコーターにて塗工し、保護層（膜厚２.５μｍ）を形成した以外は、実施例１と同様の方法により、加飾フィルム成形体を作製した。
【０１１６】
実施例１〜３および比較例１において得られた加飾フィルム成形体について、以下の方法に従って、ＦＦ値、ヘイズ値（Ｈｚ）および全光線透過率（ＴＴ）を算出した。また、保護層の凸部の最大径および幅について測定した。結果を表１に示す。
【０１１７】
＜ＦＦ値の算出方法＞
エックスライト社製の多角度分光測色計（ＭＡ−Ｔ６）を使用して、加飾フィルム成形体に対して４５°の角度から光を照射し、正反射光に対する角度が１５°、４５°、１１０°となる反射光における分光反射率を測定してＬ*値を測定した（Ｌ*15、Ｌ*45、Ｌ*110）。Ｌ*値は、ＪＩＳ  Ｚ  ８７２９に規定されるＬ*ａ*ｂ*表色系におけるＬ*値である。得られたそれぞれのＬ*値に基づいて、以下の式にしたがって定義されるＦＦ値を算出した。
ＦＦ値＝［２．６９×（Ｌ*15−Ｌ*110）1.11］／（Ｌ*45）0.85    （１）
【０１１８】
＜ヘイズ値および全光線透過率の算出方法＞
保護層のヘイズ値および可視光透過率は、ヘイズメーター（日本電色工業（株）製、ＳＰ４５００）を用いて測定した。
【０１１９】
凸部の最大径および高さは、加飾フィルム成形体の面を垂直方向から電子顕微鏡または光学顕微鏡を用いて観察し、凸部をランダムに２０個サンプリングし、凸部の輪郭の最大径および高さを測定し、２０個の平均値を算出した。
【０１２０】
＜金属感（目視）＞
金属感（目視）は、それぞれの加飾フィルム成形体を目視で観察し、金属感の強さを
◎、〇、△、×の４段階で評価した。◎が最も金属感が強い。
【０１２１】
＜金属感（写りこみ）＞
金属感（写りこみ）は、それぞれの加飾フィルム成形体を目視で観察し、写りこみの有無の度合いを◎、〇、△、×の４段階で評価した。◎が最も写りこみがない。
【０１２２】
＜総合評価（サテンめっきとの差）＞
総合評価（サテンめっきとの差）は、それぞれの加飾フィルム成形体を目視で観察し、サテンめっきと類似する程度に関して◎、〇、△、×の４段階で評価した。◎が最もサテンめっきに近い。
【０１２３】
【表１】
2020157691.tif 000003
【０１２４】
表１に示されるように、本発明の実施例１〜３の加飾フィルム成形体は、フリップフロップ値が３０以上であったことから、適度な金属感を示し、写りこみが少なく、サテンめっきに近い外観であった。一方、フリップフロップ値が３０未満である比較例１の加飾フィルム成形体は、金属感が弱く、サテンめっきとは異なる外観であった。
【符号の説明】
【０１２５】
１  加飾フィルム成形体
２  被剥離基材
３  離型層
４、４ａ  保護層
４ｂ  樹脂層
５  蒸着層
６  接着層
７  転写基材
８  凹凸
Ｌａ  入射光
Ｌｂ  正反射光
Ｌ15、Ｌ45、Ｌ110  反射光
Ｌ１  凸部の最大径
Ｌ２  凸部の高さ
Ｍ  金型
【図１】
2020157691.tif 000004
【図２】
2020157691.tif 000005
【図３】
2020157691.tif 000006
【図４】
2020157691.tif 000007
【図５】
2020157691.tif 000008
【図６】
2020157691.tif 000009
【図７】
2020157691.tif 000010